(57)【要約】【課題】  陶磁器等の焼物の表面に焼付けて、美観、強度、耐食性などを与え、吸湿性をなくすために用いられる釉薬の製造方法に関し、特に遠赤外線放射特性を有し、且つマイナスイオンを放出すると共に、抗菌性、脱臭性および防カビ性を有する釉薬の製造方法を提供する。【解決手段】  既存の釉薬の複数の原材料のうち、釉調に応じて選択された複数種の原材料１０〜７５重量％と、角閃石微粉末２５〜９０重量％とを、ポットミル、またはトロミルに水と共に入れて、該ポットミル、またはトロミルを回転させて、前記原材料と角閃石微粉末とを混合して微粒子状に粉砕して、前記水中に均等に分散させることにより釉薬を製造する。【選択図】  なし【特許請求の範囲】
【請求項１】
既存の釉薬の複数の原材料のうち、釉調に応じて選択された複数種の原材料１０〜７５重量％と、角閃石微粉末２５〜９０重量％とを、ポットミル、またはトロミルに水と共に入れて、該ポットミル、またはトロミルを回転させて、前記原材料と角閃石微粉末とを混合して微粒子状に粉砕して、前記水中に均等に分散させるようにしたことを特徴とする釉薬の製造方法。
【発明の詳細な説明】
【技術分野】
【０００１】
本発明は、陶磁器等の焼物の表面に焼付けて、美観、強度、耐食性などを与え、吸湿性をなくすために用いられる釉薬の製造方法に関し、特に遠赤外線放射特性を有し、且つマイナスイオンを放出すると共に、抗菌性、脱臭性および防カビ性を有する釉薬の製造方法に関するものである。
【背景技術】
【０００２】
釉薬は陶磁器等の焼物の表面に焼付けて、美観、強度、耐食性などを与え、吸湿性をなくすために用いられている。そして、従来より生体に有害な放射能の出る（モナザイト、ラジューム鉱石等）を使用し、マイナスイオンを放出すると共に、遠赤外線放射特性を有する釉薬は存在するが、生体に無害な材料を用いて、釉薬に遠赤外線放射特性を有し、且つマイナスイオンを放出すると共に、抗菌性、脱臭性および防カビ性という機能をもたせるということは全く考えておらず、前記遠赤外線放射特性を有し、且つマイナスイオンを放出すると共に、抗菌性、脱臭性および防カビ性を目的とする釉薬は全く使用された事実はない。また、過去の特許文献を遡及検索すると、角閃石の粉末で釉薬を作ることが下記の特許文献１に開示されている。
【０００３】
【特許文献１】特開平１１−２５５５５６号公報
【発明の開示】
【発明が解決しようとする課題】
【０００４】
前記のように、従来より生体に有害な放射能の出る鉱物を使用し、マイナスイオンを放出すると共に、遠赤外線放射特性を有する釉薬は存在するが、唯一の被爆国である日本で使用するには、精神的アレルギーに加え、たとえ焼成後の放射能測定値が基準値以下であったとしても、原料からは一定数以上の放射能が常時放射されていて、釉薬製造工程および施釉過程は、手作業で行うために被爆という現実があり、作業者の健康上問題があると思われる。
【０００５】
また前記のように、従来は、生体に無害な材料を用いて、遠赤外線放射特性を有し、且つマイナスイオンを放出すると共に、抗菌性、脱臭性および防カビ性という機能をもたせた釉薬は全く使用されていないため、陶磁器等の焼物に、本来の焼物としての目的の外に、遠赤外線放射特性を有し、且つマイナスイオンを放出すると共に、抗菌性、脱臭性および防カビ性の機能を合わせもたせるということはできないという課題があった。
【０００６】
更に、従来の釉薬を施した焼物からも、遠赤外線はある領域では高放射されているが、水の吸水波長の３．５μｍ付近では放射率が低く、水分中に遠赤外線放射特性を及ぼすことができないという課題があった。
【０００７】
また更に、特許文献１に記載のものは、角閃石の粉末で釉薬を作りとのみ記載され、どのようにして釉薬を作るのかが全く開示されていないが、該特許文献１の図２には、角閃石の粉末が図示されているので、特許文献１に記載のものは、角閃石の粉末を単に釉薬に添加混合したに過ぎないものであると判断する。従って、角閃石の粉末を添加混合した釉薬を生地上に施釉して焼成すると、角閃石粉末により生地表面が凹凸状になると共に、角閃石粉末が均等に分散されず美観が損なわれた焼物になるという課題があり、更に焼物の色が全体的に灰色のくすんだ色になってしまうという課題があった。
【０００８】
本発明は、前記課題を解決すべくなされたものであって、従来、一般に使用されて公知となっている釉薬は、その原材料である長石、珪石、石灰石、カオリン、合成土灰、蛙目粘土、ベントナイト、焼タルク等を、光沢、透明や乳濁等の釉調に応じて適宜調合して使用されているが、本発明は前記公知となっている既存の原材料のうち、釉調に応じて選択された複数種の原材料と、生体に無害な鉱物である角閃石微粉末とを、ポットミル、またはトロミルに水と共に入れて、該ポットミル、またはトロミルを回転させて、前記原材料と角閃石微粉末とを混合して微粒子状に粉砕して、前記水中に均等に分散させて釉薬とすることにより、原材料となる角閃石が微粒子状に粉砕されているので、生地に施釉して焼成しても、生地表面が凹凸状にならず、美観も損なわれず、然も遠赤外線放射特性を有し、且つマイナスイオンを放出すると共に、抗菌性、脱臭性および防カビ性を有する焼物とすることができる釉薬の製造方法を提供しようとするものである。
【課題を解決するための手段】
【０００９】
本発明は、既存の釉薬の複数の原材料のうち、釉調に応じて選択された複数種の原材料１０〜７５重量％と、角閃石微粉末２５〜９０重量％とを、ポットミル、またはトロミルに水と共に入れて、該ポットミル、またはトロミルを回転させて、前記原材料と角閃石微粉末とを混合して微粒子状に粉砕して、前記水中に均等に分散させるようにするという方法を採用することにより、上記課題を解決した。
【発明の効果】
【００１０】
本発明方法によって得られた釉薬を施釉して焼成された焼物は、釉薬が、特に、水の吸水波長の３．５μｍ域で遠赤外線放射率が高く、且つ多数のマイナスイオンを放出し、更に防カビ性、脱臭性および抗菌性において優れているため、前記焼物を、水、酒、牛乳、ジュース等の飲料物や食品等の保存容器として使用すると、前記釉薬中の角閃石に含有される４０Ｋの励起作用、および前記角閃石からの遠赤外線、並びにマイナスイオンの相乗効果が前記飲料物や食品等の水分中に及び、水分の酸化を防止して水分を活性化させ、長期間に亘り前記飲料物や食品等の鮮度、品質等を保持し、合わせて飲料物や食品の味を良くすることができるという特性を有し、更に花木等の花びんとして使用しても、前記同様、水分を活性化させることにより、花木等を長期間枯れることなく長期間保存が可能である。また更に、本発明方法によって得られた釉薬を施釉して焼成された焼物に、水道水を入れると、カルキ臭が薄れ、まろやかな味になると共に、水が弱アルカリ性となり、人体の健康増進に寄与することができる。
【実施例】
【００１１】
本発明は、既存の釉薬の複数の原材料のうち、釉調に応じて選択された複数種の原材料と、角閃石微粉末とを、ポットミル、またはトロミルに水と共に入れて、該ポットミル、またはトロミルを回転させて、前記原材料と角閃石微粉末とを混合して微粒子状に粉砕して、前記水中に均等に分散させることにより釉薬を製造する釉薬の製造方法である。以下、本発明につき詳細に説明する。
【００１２】
本発明釉薬の製造方法において、原材料となるのは、長石、珪石、石灰石、カオリン、合成土灰、蛙目粘土、ベントナイト、焼タルク等、従来一般に使用されて公知となっている既存の釉薬の原材料のうち、光沢、透明や乳濁等の釉調に応じて適宜された複数種の原材料と、角閃石微粉末である。
【００１３】
また、本発明の原材料である角閃石の化学組成式は、
（ＣａＮａＫ）３（ＭｇＦｅＡｌ）５（ＯＨＦ）２（ＳｉＡｌ）２Ｓｉ６Ｏ２２
から成っており、昇華鉱物ともいわれているが、学問的には温泉鉱物と呼ばれている。そして、前記角閃石は、地下で岩漿（Ｍａｇｍａ〜気圧３，０００、温度２，５００℃、酸素のない状態）の状態で溶融しており、地表に噴出すると酸素と接触して溶岩となり、その後凝固してできた火成岩であって、硬度は６．０で硬く、色は褐黒色または緑黒色である。
【００１４】
本発明者は、本発明の原材料である角閃石について、その特性を確認するため、遠赤外線放射率、マイナスイオン発生数、４０Ｋ含有量、脱臭率および抗菌率について測定した。そして、その結果を表１に示す。なお、遠赤外線の計測は、東北大学科学計測器研究所で行い、また、脱臭率の測定は、ガス検知法により行い、抗菌率の測定は、ハローテストにより行った。更に、マイナスイオン数の測定は、後述する財団法人電力中央研究所で行った。
【００１５】
【表１】
2008024545.tif 000002
【００１６】
表１の測定結果から、角閃石は、遠赤外線放射率９６．０％、マイナスイオン発生数２，５００〜３，０００個／ｃｍ３／ｓｅｃ、４０Ｋ含有量０．４ｍｇ／ｌであることが判った。また、脱臭率については、酸性系７１．０％、アルカリ系６７．０％であって、角閃石はある程度の脱臭率を有し、更に、抗菌率については、酸性系８５．０％、アルカリ系９７．０％であり、角閃石は抗菌性を有することを確認することができた。
【００１７】
前記表１で示すように、角閃石はマイナスイオンを多量に発生させるが、本発明者は、角閃石がマイナスイオンを多量に発生させる主要要因は、角閃石が放射する微量放射線であるとの確信を得、角閃石に含まれるウラン系列核種（２１４Ｂｉ）、トリウム系列核種（２２８Ａｃ）およびカリウム４０（４０Ｋ）の放射能濃度の測定を、東京都立産業技術研究所に依頼した。
【００１８】
そして、前記東京都立産業技術研究所は、角閃石をＵ−８容器に入れ、８０，０００秒間の測定を行い、Ｕ−８の標準線源との比較により、ウラン系列核種（２１４Ｂｉ）、トリウム系列核種（２２８Ａｃ）およびカリウム４０（４０Ｋ）の放射能濃度を、「ゲルマニウム半導体検出器」（ドイツ・キャンベラ製 ＧＲ３０１９）という測定機器を用いて測定した。その測定結果を表２に示す。
【００１９】
【表２】
2008024545.tif 000003
【００２０】
表２の測定結果から、角閃石は原子力関係法律で規制されているウラン系列核種（２１４Ｂｉ）およびトリウム系列核種（２２８Ａｃ）の放射能濃度は、それぞれ０．０１４Ｂｑ／ｇ、０．０１３Ｂｑ／ｇで、いずれも極めて低く、前記法律上、また生体にとっても問題がないことが判った。一方、前記原子力関係法律で規制されていないカリウム４０（４０Ｋ）は、前記ウラン系列核種（２１４Ｂｉ）およびトリウム系列核種（２２８Ａｃ）に比して、０．４０Ｂｑ／ｇと極めて高い放射濃度を有していることが判明した。すなわち、前記表２の測定結果から、角閃石は生体に無害な天然放射性鉱物であるということができる。
【００２１】
前記Ｂｑ(ベクレル)とは、放射性核種の壊変数が１秒につき１個であるときの放射能の量をいう。そして、角閃石中の、特に放射能濃度の高いカリウム４０(４０Ｋ)により電離(イオン化)作用が発生し、該電離作用によって壊変が起こり、角閃石中の電子、分子がプラスイオンおよびマイナスイオンを発生させると考えられる。なお、前記角閃石から発生したプラスイオンは、マイナスイオンの発生数より極めて少なく、且つ滝近くでマイナスイオンと共に発生するプラスイオンと同様に、ライフサイクルが短く短時間で消滅してしまう。
【００２２】
前記角閃石からマイナスイオンが発生することを立証するため、本発明者は、東京電力株式会社等、国内の９電力会社が共同出資して設立した財団法人電力中央研究所に、角閃石のマイナスイオンの発生数の測定を依頼したところ、表３に示す測定結果が得られた。そして、比較のため、巷間、マイナスイオンが発生する鉱物といわれている「トルマリン(電気石)」についても測定を依頼した。なお、前記財団法人電力中央研究所では、ドイツのＤｅｕ  Ｉｎｄｕｓｔｒｉｅｓ，Ｉｎｃ．社製の「Ｍｏｄｅｌ  “Ｂｅｃｋｅｔｔ”」という測定器を使用し、主任研究員工学博士  須田知孝氏が測定を担当した。
【００２３】
【表３】
2008024545.tif 000004
【００２４】
前記表３の測定結果から、角閃石は、プレート状、塊状および粉末状のいずれの性状においても、マイナスイオンの発生数ほとんど差異はなく、２，５００個〜３，０００個／ｃｍ３／ｓｅｃのマイナスイオンが発生していることが確認できた。そして、本発明者は、表１に示すように、多量に角閃石に含まれ、且つ、ウラン系列核種（２１４Ｂｉ）およびトリウム系列核種（２２８Ａｃ）より１５倍程度高い放射能濃度を有するカリウム４０(４０Ｋ)が、特に多量のマイナスイオンを発生させているとの立証を得た。一方、カリウム４０(４０Ｋ)を全く含んでいないトルマリンからは、マイナスイオンは全く発生せず、前記本発明者のカリウム４０(４０Ｋ)がマイナスイオンを発生させるという理論が正しいことが立証できた。
【００２５】
前記マイナスイオンは、身体に作用して血液を浄化したり、神経の鎮静作用、血圧降下作用、気分を爽快にする等、生体にとって有効に作用することが知られている。
【００２６】
更に、本発明者は、前記角閃石を水中に浸漬して、４大ミネラル分の溶出量を経時的に測定した。その結果を表４に示す。表４の測定結果から、角閃石からは短時間であってもミネラル分の溶出が認められた。そして、当然のことながら、浸漬時間が長くなればなるほど、４大ミネラル分の溶出量が増えることが判った。
【００２７】
【表４】
2008024545.tif 000005
【００２８】
本発明は、前記特性を有する角閃石を微粉末に加工して、前記公知となっている既存の釉薬の複数の原材料のうち、釉調に応じて選択された複数種の原材料と、角閃石微粉末とを、ポットミル、またはトロミルに水と共に入れて、該ポットミル、またはトロミルを回転させて、前記原材料と角閃石微粉末とを混合して微粒子状に粉砕して、前記水中に均等に分散させることにより釉薬を製造するものである。すなわち、本発明は、角閃石を粉砕し易くするため、微粉末状に粉砕するが、その粒径は、特に限定する必要はないが、３００μｍ以下とすることが好ましく、１００μｍ以下とすることが特に好ましい。
【００２９】
そして、前記既存の釉薬の複数の原材料のうち、釉調に応じて選択された複数種の原材料を、好ましくは１０〜７５重量％、更に好ましくは２０〜６０重量％、また特に好ましくは２５〜５０重量％と、微粉末に粉砕された角閃石を、好ましくは２５〜９０重量％、更に好ましくは４０〜８０重量％、また特に好ましくは５０〜７５重量％とを、ポットミル、またはトロミルに水と共に入れて、該ポットミル、またはトロミルを回転させて、前記原材料と角閃石微粉末とを混合して微粒子状に粉砕して、前記水中に均等に分散させることにより釉薬が製造される。
【００３０】
すなわち、本発明の原材料である角閃石の微粉末は、微粒子状に粉砕されて、前記水中に均等に分散されているので、従来の釉薬同様、生地に施釉することができる。なお、本発明によって得られた釉薬の色は、角閃石微粉末の混合比率によって異なるが、該角閃石微粉末の混合比率が多いほど茶色が濃くなり、混合比率が少ないほど、茶色が薄くなる。
【００３１】
前記本発明によって得られた釉薬についての特性を測定した結果を、表５に示す。なお、測定に用いた釉薬は、角閃石微粉末７０．７重量％と、その他の原材料である石灰石８．５重量％、長石３．５重量％、珪石４．１重量％、合成土灰３．５重量％、カオリン９．７重量％に、外割として、蛙目粘土７重量％およびベントナイト３重量％の、最も好ましい混合比率として製造されたものである。
【００３２】
【表５】
2008024545.tif 000006
【００３３】
表５の測定結果から、本発明によって得られた釉薬は、遠赤外線放射率が９７％と非常に高く、またマイナスイオン発生数も２，３５０個で非常に多く、更に、脱臭率および抗菌率も９０％以上で、高い脱臭性および抗菌性を有することが立証された。そしてまた、防カビ性３でＪＩＳ規格に基づく抗カビ性の数値も最高の数個であった。前記測定結果において、マイナスイオン発生数が角閃石単体よりはやや減少するが、本発明方法において、その目的を達成するには充分なマイナスイオン発生数である。
【００３４】
前記本発明方法によって得られた釉薬は、従来公知の釉薬と同様の方法により、生地表面に施釉して焼成して焼物とするのである。
【００３５】
前記混合比率により製造された釉薬を施釉して得られた焼物について、遠赤外線放射率を、財団法人ファインセラミックスセンターにおいて測定した結果を図１に示す。
【００３６】
また、比較のために、他の実施例として、角閃石微粉末６８．８重量％、焼タルク１６．８重量％およびカオリン１４．４重量％に、外割として、蛙目粘土７重量％およびベントナイト３重量％の混合比率として製造された釉薬を施釉して得られた焼物について、遠赤外線放射率を、財団法人ファインセラミックスセンターにおいて測定した結果を図２に示す。
【００３７】
図１と図２を比較すると、釉薬中にいずれも同程度の角閃石が含まれていて、遠赤外線放射率は高いが、図１の方が遠赤外線放射率において優れている。特に、水の吸収波長３．５μｍ付近における放射率は図１のものが、９０％近くあるのに対し、図２のものは７５％程度で低い。その差は、図２のものには長石および珪石が含まれていないためのものと考えられる。
【００３８】
また更に、比較のために、長石３０重量％、珪石１４重量％、石灰石３７重量％、カオリン１９重量％により製造された従来の釉薬を施釉して得られた焼物について、遠赤外線放射率を、財団法人ファインセラミックスセンターにおいて測定した結果を図３に示す。図３に示すものは、図１・図２に比較して、遠赤外線放射率が低く、特に、水の吸収波長３．５μｍ付近における放射率は６５％程度で低いことが判った。すなわち、図１・図２および図３の遠赤外線放射率の測定結果から、角閃石が、特に、水の吸収波長３．５μｍ付近の遠赤外線放射率を高める作用をしていることが立証できた。
【００３９】
本発明者は、前記最も好ましい混合比率により得られた釉薬を用いて、ボトルを焼き上げた後、該ボトルに岐阜市の水道水を入れ、１２時間密閉した後の４大ミネラル分の含有量の測定を、財団法人岐阜県公衆衛生検査センターに依頼した。また、比較のため、岐阜市の水道水の４大ミネラル分の含有量の測定を依頼した。そして、その結果を表６に示す。
【００４０】
【表６】
2008024545.tif 000007
【００４１】
表６における測定結果から、本発明方法によって得られた釉薬を施釉して焼成したぼとるから、カルシウムおよびカリウムが溶出していることが判った。
【００４２】
また、本発明者は、財団法人東京都食品衛生協会に、本発明によって得られた釉薬を施釉して焼成したボトルに東京都の水道水１lを入れ、室温で６時間密閉した後のｐＨと、比較のため原水（東京都の水道水）のｐＨとの測定を依頼した。そして、本発明釉薬を使用したボトル中の水道水は、ｐＨ７．４で、原水はｐＨ７．２との測定結果を得た。すなわち、本発明釉薬を使用した場合、アルカリの数値がわずかに上昇する（弱アルカリ性）ことが判った。
【００４３】
そして、前記角閃石に含有されている４０Ｋの元素は、例えばＮａ、Ｃａ、Ｍｇ、Ｋの４大鉱物質を励起（Ｅｘｃｉｔｅｄ）する作用を有し、その励起作用により、前記Ｎａ、Ｃａ、Ｍｇ、Ｋの特性を最大限発揮させることができる。すなわち、原子や分子の最外殻にある電子が、外からのエネルギーで高いエネルギーの軌道に移って安定状態に戻るが、このとき光等を出し、前記Ｎａ、Ｃａ、Ｍｇ、Ｋが励起状態（Ｅｘｃｉｔｅｄ  Ｓｔａｔｅ）となり、該Ｎａ、Ｃａ、Ｍｇ、Ｋが活性化されるのである。また、水も複合鉱物であるので、当然４０Ｋの励起作用により、焼物中に入れられた飲食料品中の水成分を活性化して、飲食料品に与える遠赤外線効果、マイナスイオン効果、更には抗菌性、脱臭性、防カビ性を高めることができる。
【００４４】
本発明方法によって得られた釉薬を施釉して焼成された焼物は、釉薬が、特に、水の吸水波長の３．５μｍ域で遠赤外線放射率が高く、且つ多数のマイナスイオンを放出し、更に防カビ性、脱臭性および抗菌性において優れているため、前記焼物を、水、酒、牛乳、ジュース等の飲料物や食品等の保存容器として使用すると、前記釉薬中の角閃石に含有される４０Ｋの励起作用、および前記角閃石からの遠赤外線、並びにマイナスイオンの相乗効果が前記飲料物や食品等の水分中に及び、水分の酸化を防止して水分を活性化させ、長期間に亘り前記飲料物や食品等の鮮度、品質等を保持し、合わせて飲料物や食品の味を良くすることができるという特性を有し、更に花木等の花びんとして使用しても、前記同様、水分を活性化させることにより、花木等を長期間枯れることなく長期間保存が可能である。また更に、本発明方法によって得られた釉薬を施釉して焼成された焼物に、水道水を入れると、カルキ臭が薄れ、まろやかな味になると共に、水が弱アルカリ性となり、人体の健康増進に寄与することができる。
【図面の簡単な説明】
【００４５】
【図１】本発明方法によって製造された釉薬を施釉して得られた焼物の遠赤外線放射率の測定図である。
【図２】本発明方法によって製造された他の実施例による釉薬を施釉して得られた焼物の遠赤外線放射率の測定図である。
【図３】従来の釉薬を施釉して得られた焼物の遠赤外線放射率の測定図である。
【図１】
2008024545.tif 000008
【図２】
2008024545.tif 000009
【図３】
2008024545.tif 000010